【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基４０〜６５モル％；及び
ｉｉ）１，４−シクロヘキサンジメタノール残基３５〜６０モル％
を含むグリコール成分
（ここでジカルボン酸成分の総モル％は１００モル％であり、グリコール成分の総モル％は１００モル％である）
を含む少なくとも１種のポリエステルを含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．５０〜０．６８ｄＬ／ｇであるフィルム又はシート。
【請求項２】
前記ポリエステルのインヘレント粘度が０．５０ｄＬ／ｇ〜０．６８ｄＬ／ｇ未満，０．５０〜０．６５ｄＬ／ｇ，０．５５〜０．６８ｄＬ／ｇ又は０．５８〜０．６８ｄＬ／ｇである請求項１に記載のフィルム又はシート。
【請求項３】
前記ポリエステルが８５〜２００℃，１１０〜２００℃，１１０〜１７０℃，１１０〜１６０℃，１１０〜１５０℃，１２０〜１６０℃，１２０〜１５０℃，１３０〜１６０℃，１３０〜１５０℃，１３０〜１４５℃，１４０〜１５０℃又は１３５〜１４５℃のＴｇを有する請求項１に記載のフィルム又はシート。
【請求項４】
前記ポリエステルのグリコール成分が４０〜６５モル％の２，２，４，４−テトラメチル−１，３−シクロブタンジオール及び３５〜６０モル％の１，４−シクロヘキサンジメタノール又は４０〜６４．９モル％の２，２，４，４−テトラメチル−１，３−シクロブタンジオール及び３５．１〜６０モル％の１，４−シクロヘキサンジメタノール又は４０〜６５モル％の２，２，４，４−テトラメチル−１，３−シクロブタンジオール及び３５〜６０モル％の１，４−シクロヘキサンジメタノール又は４０〜５５モル％の２，２，４，４−テトラメチル−１，３−シクロブタンジオール及び４５〜６０モル％の１，４−シクロヘキサンジメタノール又は４５〜６０モル％の２，２，４，４−テトラメチル−１，３−シクロブタンジオール及び４０〜５５モル％の１，４−シクロヘキサンジメタノール又は４５〜５５モル％の２，２，４，４−テトラメチル−１，３−シクロブタンジオール及び４５〜５５モル％の１，４−シクロヘキサンジメタノール又は４６〜５５モル％の２，２，４，４−テトラメチル−１，３−シクロブタンジオール及び４５〜５５モル％の１，４−シクロヘキサンジメタノール又は４６モル％超〜５５モル％の２，２，４，４−テトラメチル−１，３−シクロブタンジオール及び４５モル％〜５５モル％未満の１，４−シクロヘキサンジメタノールを含む請求項１に記載のフィルム又はシート。
【請求項５】
前記ジカルボン酸成分が８０〜１００モル％のテレフタル酸、そのエステルもしくはそれらの混合物又は９０〜１００モル％のテレフタル酸、そのエステルもしくはそれらの混合物又は９５〜１００モル％のテレフタル酸、そのエステルもしくはそれらの混合物を含む請求項１に記載のフィルム又はシート。
【請求項６】
前記ポリエステルが１，３−プロパンジオール、１，４−ブタンジオール又はそれらの混合物を含む請求項１に記載のフィルム又はシート。
【請求項７】
前記ポリエステルが１５モル％未満の少なくとも１種の改質用グリコールからの残基を含む請求項１に記載のフィルム又はシート。
【請求項８】
前記ポリエステルが１５モル％未満のエチレングリコール残基を含む請求項７に記載のフィルム又はシート。
【請求項９】
前記ポリエステルが純粋なシス型、純粋なトランス型又はシス型とトランス型の混合物の２，２，４，４−テトラメチル−１，３−シクロブタンジオールを含む請求項１に記載のフィルム又はシート。
【請求項１０】
前記２，２，４，４−テトラメチル−１，３−シクロブタンジオールが５０モル％より多いシス−２，２，４，４−テトラメチル−１，３−シクロブタンジオールと５０モル％未満のトランス−２，２，４，４−テトラメチル−１，３−シクロブタンジオールを含む混合物又は５５モル％より多いシス−２，２，４，４−テトラメチル−１，３−シクロブタンジオールと４５モル％未満のトランス−２，２，４，４−テトラメチル−１，３−シクロブタンジオールを含む混合物又は７０モル％より多いシス−２，２，４，４−テトラメチル−１，３−シクロブタンジオールと３０モル％未満のトランス−２，２，４，４−テトラメチル−１，３−シクロブタンジオールを含む混合物又は３０〜７０モル％のトランス−２，２，４，４−テトラメチル−１，３−シクロブタンジオールと３０〜７０モル％のシス−２，２，４，４−テトラメチル−１，３−シクロブタンジオールを含む混合物又は５０〜７０モル％のトランス−２，２，４，４−テトラメチル−１，３−シクロブタンジオールと３０〜５０モル％のシス−２，２，４，４−テトラメチル−１，３−シクロブタンジオールを含む混合物である請求項１に記載のフィルム又はシート。
【請求項１１】
前記ポリエステル組成物がナイロン；請求項１に記載したものとは異なるポリエステル；ポリアミド；ポリスチレン；ポリスチレンコポリマー；スチレン・アクリロニトリルコポリマー；アクリロニトリル・ブタジエン・スチレンコポリマー；ポリ（メチルメタクリレート）；アクリルコポリマー；ポリ（エーテル−イミド）；ポリフェニレンオキシド、例えば、ポリ（２，６−ジメチルフェニレンオキシド）；又はポリ（フェニレンオキシド）／ポリスチレンブレンド；ポリフェニレンスルフィド；ポリフェニレンスルフィド／スルホン；ポリ（エステル−カーボネート）；ポリカーボネート；ポリスルホン；ポリスルホンエーテル；及び芳香族ジヒドロキシ化合物のポリ（エーテル−ケトン）；又はそれらの混合物から選ばれた少なくとも１種のポリマーを更に含む、請求項１に記載のポリエステル組成物から選ばれた少なくとも１種のポリマーを含む請求項１に記載のフィルム又はシート。
【請求項１２】
前記ポリエステルがポリエステル用の分岐剤を含む請求項１に記載のフィルム又はシート。
【請求項１３】
前記ポリエステルが線状である請求項１に記載のフィルム又はシート。
【請求項１４】
前記ポリエステル組成物が少なくとも１種のポリカーボネートを含む請求項１に記載のフィルム又はシート。
【請求項１５】
前記ポリエステルがポリカーボネート用の分岐剤を含む請求項１に記載のフィルム又はシート。
【請求項１６】
前記ポリエステルが分岐剤を、ジオール又は二酸残基の総モル百分率に基づき、０．０１〜１０重量％の量又は０．０１〜５重量％の量で含む請求項１に記載のフィルム又はシート。
【請求項１７】
前記ポリエステルの溶融粘度が、回転メルトレオメーターで２９０℃において１ラジアン／秒で測定した場合に、３０，０００ポアズ未満又は２０，０００ポアズ未満である請求項１に記載のフィルム又はシート。
【請求項１８】
前記ポリエステルが１７０℃において５分より長い半結晶化時間又は１７０℃において１，０００分より長い半結晶化時間又は１７０℃において１０，０００分より長い半結晶化時間を有する請求項１に記載のフィルム又はシート。
【請求項１９】
前記ポリエステル組成物が２３℃において１．１０ｇ／ｍｌ〜１．２ｇ／ｍｌ未満の密度又は１．１３ｇ／ｍｌ〜１．１８ｇ／ｍｌ未満の密度を有する請求項１に記載のフィルム又はシート。
【請求項２０】
前記ポリエステル組成物が少なくとも１種の熱安定剤又はその反応生成物を含む請求項１に記載のフィルム又はシート。
【請求項２１】
ＡＳＴＭ  Ｄ−１９２５による前記ポリエステルの黄色度指数が５０未満である請求項１に記載のフィルム又はシート。
【請求項２２】
前記ポリエステルのｂ*値が０〜１０未満である請求項１に記載のフィルム又はシート。
【請求項２３】
前記ポリエステルのＬ*値が５０〜９０である請求項１に記載のフィルム又はシート。
【請求項２４】
前記ポリエステルのｂ*値が０〜１０未満であり且つ前記ポリエステルのＬ*値が５０〜９０である請求項１に記載のフィルム又はシート。
【請求項２５】
前記ポリエステルが、ＡＳＴＭ  Ｄ２５６に従って２３℃においてノッチ１０ｍｉｌの厚さ１／８インチのバーで測定した場合に、少なくとも３ｆｔ−ｌｂｓ／ｉｎのノッチ付きアイゾッド衝撃強さ又は少なくとも１０ｆｔ−ｌｂｓ／ｉｎのノッチ付きアイゾッド衝撃強さを有する請求項１に記載のフィルム又はシート。
【請求項２６】
前記ポリエステルが、錫化合物若しくはその反応生成物及び／又はその残基を含む少なくとも１種の触媒を含む請求項１に記載のフィルム又はシート。
【請求項２７】
前記ポリエステルが少なくとも１種の連鎖延長剤を含む請求項１に記載のフィルム又はシート。
【請求項２８】
前記ポリエステルが着色剤、染料、離型剤、難燃剤、可塑剤、成核剤、ＵＶ安定剤、熱安定剤及び／又はそれらの反応混合物、充填剤並びに耐衝撃性改良剤のうち少なくとも１つから選ばれた添加剤を含む請求項１に記載のフィルム又はシート。
【請求項２９】
（Ｉ）（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基４０〜６５モル％；及び
ｉｉ）１，４−シクロヘキサンジメタノール残基３５〜６０モル％
を含むグリコール成分
（ここでジカルボン酸成分の総モル％は１００モル％であり、グリコール成分の総モル％は１００モル％である）
を含む少なくとも１種のポリエステル；更に
（ＩＩ）少なくとも１種の分岐剤又はその残基
を含むポリエステル組成物を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．５〜１．２ｄＬ／ｇであるフィルム又はシート。
【請求項３０】
前記ポリエステルのインヘレント粘度が０．５０〜１．２ｄＬ／ｇ又は０．５０〜１．１ｄＬ／ｇ又は０．５０〜１ｄＬ／ｇ又は０．５０〜０．９ｄＬ／ｇ又は０．５０〜０．８ｄＬ／ｇ又は０．５０〜０．７５ｄＬ／ｇである請求項２９に記載のフィルム又はシート。
【請求項３１】
（Ｉ）（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基４０〜６５モル％；及び
ｉｉ）１，４−シクロヘキサンジメタノール残基３５〜６０モル％
を含むグリコール成分
（ここでジカルボン酸成分の総モル％は１００モル％であり、グリコール成分の総モル％は１００モル％である）
を含む少なくとも１種のポリエステル；更に
（ＩＩ）少なくとも１種の熱安定剤又はその反応生成物
を含むポリエステル組成物を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．５〜１．２ｄＬ／ｇであるフィルム又はシート。
【手続補正２】
【補正対象書類名】明細書
【補正対象項目名】０２２２
【補正方法】変更
【補正の内容】
【０２２２】
本発明を、本明細書中に開示した実施態様に関して詳述したが、当然のことながら、本発明の精神及び範囲内で変動及び変更が可能である。
態様１．（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基４０〜６５モル％；及び
ｉｉ）１，４−シクロヘキサンジメタノール残基３５〜６０モル％
を含むグリコール成分
（ここでジカルボン酸成分の総モル％は１００モル％であり、グリコール成分の総モル％は１００モル％である）
を含む少なくとも１種のポリエステルを含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．５０〜０．６８ｄＬ／ｇであるフィルム又はシート。
態様２．前記ポリエステルのインヘレント粘度が０．５０ｄＬ／ｇ〜０．６８ｄＬ／ｇ未満である態様１に記載のフィルム又はシート。
態様３．前記ポリエステルのインヘレント粘度が０．５０〜０．６５ｄＬ／ｇである態様１に記載のフィルム又はシート。
態様４．前記ポリエステルのインヘレント粘度が０．５５〜０．６８ｄＬ／ｇである態様１に記載のフィルム又はシート。
態様５．前記ポリエステルのインヘレント粘度が０．５８〜０．６８ｄＬ／ｇである態様１に記載のフィルム又はシート。
態様６．前記ポリエステルが８５〜２００℃のＴｇを有する態様１に記載のフィルム又はシート。
態様７．前記ポリエステルが１１０〜２００℃のＴｇを有する態様１に記載のフィルム又はシート。
態様８．前記ポリエステルが１１０〜１７０℃のＴｇを有する態様１に記載のフィルム又はシート。
態様９．前記ポリエステルが１１０〜１６０℃のＴｇを有する態様１に記載のフィルム又はシート。
態様１０．前記ポリエステルが１１０〜１５０℃のＴｇを有する態様１に記載のフィルム又はシート。
態様１１．前記ポリエステルが１２０〜１６０℃のＴｇを有する態様１に記載のフィルム又はシート。
態様１２．前記ポリエステルが１２０〜１５０℃のＴｇを有する態様１に記載のフィルム又はシート。
態様１３．前記ポリエステルが１３０〜１６０℃のＴｇを有する態様１に記載のフィルム又はシート。
態様１４．前記ポリエステルが１３０〜１５０℃のＴｇを有する態様１に記載のフィルム又はシート。
態様１５．前記ポリエステルが１３０〜１４５℃のＴｇを有する態様１に記載のフィルム又はシート。
態様１６．前記ポリエステルが１４０〜１５０℃のＴｇを有する態様１に記載のフィルム又はシート。
態様１７．前記ポリエステルが１３５〜１４５℃のＴｇを有する態様１に記載のフィルム又はシート。
態様１８．前記ポリエステルのグリコール成分が４０〜６５モル％の２，２，４，４−テトラメチル−１，３−シクロブタンジオール及び３５〜６０モル％の１，４−シクロヘキサンジメタノールを含む態様１に記載のフィルム又はシート。
態様１９．前記ポリエステルのグリコール成分が４０〜６４．９モル％の２，２，４，４−テトラメチル−１，３−シクロブタンジオール及び３５．１〜６０モル％の１，４−シクロヘキサンジメタノールを含む態様１に記載のフィルム又はシート。
態様２０．前記ポリエステルのグリコール成分が４０〜６５モル％の２，２，４，４−テトラメチル−１，３−シクロブタンジオール及び３５〜６０モル％の１，４−シクロヘキサンジメタノールを含む態様１に記載のフィルム又はシート。
態様２１．前記ポリエステルのグリコール成分が４０〜５５モル％の２，２，４，４−テトラメチル−１，３−シクロブタンジオール及び４５〜６０モル％の１，４−シクロヘキサンジメタノールを含む態様１に記載のフィルム又はシート。
態様２２．前記ポリエステルのグリコール成分が４５〜６０モル％の２，２，４，４−テトラメチル−１，３−シクロブタンジオール及び４０〜５５モル％の１，４−シクロヘキサンジメタノールを含む態様１に記載のフィルム又はシート。
態様２３．前記ポリエステルのグリコール成分が４５〜５５モル％の２，２，４，４−テトラメチル−１，３−シクロブタンジオール及び４５〜５５モル％の１，４−シクロヘキサンジメタノールを含む態様１に記載のフィルム又はシート。
態様２４．前記ポリエステルのグリコール成分が４６〜５５モル％の２，２，４，４−テトラメチル−１，３−シクロブタンジオール及び４５〜５５モル％の１，４−シクロヘキサンジメタノールを含む態様１に記載のフィルム又はシート。
態様２５．前記ポリエステルのグリコール成分が４６モル％超〜５５モル％の２，２，４，４−テトラメチル−１，３−シクロブタンジオール及び４５モル％〜５５モル％未満の１，４−シクロヘキサンジメタノールを含む態様１に記載のフィルム又はシート。
態様２６．前記ジカルボン酸成分が８０〜１００モル％のテレフタル酸、そのエステル又はそれらの混合物を含む態様１に記載のフィルム又はシート。
態様２７．前記ジカルボン酸成分が９０〜１００モル％のテレフタル酸、そのエステル又はそれらの混合物を含む態様１に記載のフィルム又はシート。
態様２８．前記ジカルボン酸成分が９５〜１００モル％のテレフタル酸、そのエステル又はそれらの混合物を含む態様１に記載のフィルム又はシート。
態様２９．前記ポリエステルが１，３−プロパンジオール、１，４−ブタンジオール又はそれらの混合物を含む態様１に記載のフィルム又はシート。
態様３０．前記ポリエステルが１５モル％未満の少なくとも１種の改質用グリコールからの残基を含む態様１に記載のフィルム又はシート。
態様３１．前記ポリエステルが１５モル％未満のエチレングリコール残基を含む態様３０に記載のフィルム又はシート。
態様３２．前記ポリエステルが純粋なシス型、純粋なトランス型又はシス型とトランス型の混合物の２，２，４，４−テトラメチル−１，３−シクロブタンジオールを含む態様１に記載のフィルム又はシート。
態様３３．前記２，２，４，４−テトラメチル−１，３−シクロブタンジオールが５０モル％より多いシス−２，２，４，４−テトラメチル−１，３−シクロブタンジオールと５０モル％未満のトランス−２，２，４，４−テトラメチル−１，３−シクロブタンジオールを含む混合物である態様１に記載のフィルム又はシート。
態様３４．前記２，２，４，４−テトラメチル−１，３−シクロブタンジオールが５５モル％より多いシス−２，２，４，４−テトラメチル−１，３−シクロブタンジオールと４５モル％未満のトランス−２，２，４，４−テトラメチル−１，３−シクロブタンジオールを含む混合物である態様１に記載のフィルム又はシート。
態様３５．前記２，２，４，４−テトラメチル−１，３−シクロブタンジオールが７０モル％より多いシス−２，２，４，４−テトラメチル−１，３−シクロブタンジオールと３０モル％未満のトランス−２，２，４，４−テトラメチル−１，３−シクロブタンジオールを含む混合物である態様１に記載のフィルム又はシート。
態様３６．前記２，２，４，４−テトラメチル−１，３−シクロブタンジオールが３０〜７０モル％のトランス−２，２，４，４−テトラメチル−１，３−シクロブタンジオールと３０〜７０モル％のシス−２，２，４，４−テトラメチル−１，３−シクロブタンジオールを含む混合物である態様１に記載のフィルム又はシート。
態様３７．前記２，２，４，４−テトラメチル−１，３−シクロブタンジオールが５０〜７０モル％のトランス−２，２，４，４−テトラメチル−１，３−シクロブタンジオールと３０〜５０モル％のシス−２，２，４，４−テトラメチル−１，３−シクロブタンジオールを含む混合物である態様１に記載のフィルム又はシート。
態様３８．前記ポリエステル組成物がナイロン；態様１に記載したものとは異なるポリエステル；ポリアミド；ポリスチレン；ポリスチレンコポリマー；スチレン・アクリロニトリルコポリマー；アクリロニトリル・ブタジエン・スチレンコポリマー；ポリ（メチルメタクリレート）；アクリルコポリマー；ポリ（エーテル−イミド）；ポリフェニレンオキシド、例えば、ポリ（２，６−ジメチルフェニレンオキシド）；又はポリ（フェニレンオキシド）／ポリスチレンブレンド；ポリフェニレンスルフィド；ポリフェニレンスルフィド／スルホン；ポリ（エステル−カーボネート）；ポリカーボネート；ポリスルホン；ポリスルホンエーテル；及び芳香族ジヒドロキシ化合物のポリ（エーテル−ケトン）；又はそれらの混合物から選ばれた少なくとも１種のポリマーを更に含む、態様１に記載のポリエステル組成物から選ばれた少なくとも１種のポリマーを含む態様１に記載のフィルム又はシート。
態様３９．前記ポリエステルがポリエステル用の分岐剤を含む態様１に記載のフィルム又はシート。
態様４０．前記ポリエステルが線状である態様１に記載のフィルム又はシート。
態様４１．前記ポリエステル組成物が少なくとも１種のポリカーボネートを含む態様１に記載のフィルム又はシート。
態様４２．前記ポリエステルがポリカーボネート用の分岐剤を含む態様１に記載のフィルム又はシート。
態様４３．前記ポリエステルが分岐剤を、ジオール又は二酸残基の総モル百分率に基づき、０．０１〜１０重量％の量で含む態様１に記載のフィルム又はシート。
態様４４．前記ポリエステルが分岐剤を、ジオール又は二酸残基の総モル百分率に基づき、０．０１〜５重量％の量で含む態様１に記載のフィルム又はシート。
態様４５．前記ポリエステルの溶融粘度が、回転メルトレオメーターで２９０℃において１ラジアン／秒で測定した場合に、３０，０００ポアズ未満である態様１に記載のフィルム又はシート。
態様４６．前記ポリエステルの溶融粘度が、回転メルトレオメーターで２９０℃において１ラジアン／秒で測定した場合に、２０，０００ポアズ未満である態様１に記載のフィルム又はシート。
態様４７．前記ポリエステルが１７０℃において５分より長い半結晶化時間を有する態様１に記載のフィルム又はシート。
態様４８．前記ポリエステルが１７０℃において１，０００分より長い半結晶化時間を有する態様１に記載のフィルム又はシート。
態様４９．前記ポリエステルが１７０℃において１０，０００分より長い半結晶化時間を有する態様１に記載のフィルム又はシート。
態様５０．前記ポリエステル組成物が２３℃において１．１０ｇ／ｍｌ〜１．２ｇ／ｍｌ未満の密度を有する態様１に記載のフィルム又はシート。
態様５１．前記ポリエステル組成物が２３℃において１．１３ｇ／ｍｌ〜１．１８ｇ／ｍｌ未満の密度を有する態様１に記載のフィルム又はシート。
態様５２．前記ポリエステル組成物が少なくとも１種の熱安定剤又はその反応生成物を含む態様１に記載のフィルム又はシート。
態様５３．ＡＳＴＭ  Ｄ−１９２５による前記ポリエステルの黄色度指数が５０未満である態様１に記載のフィルム又はシート。
態様５４．前記ポリエステルのｂ*値が０〜１０未満である態様１に記載のフィルム又はシート。
態様５５．前記ポリエステルのＬ*値が５０〜９０である態様１に記載のフィルム又はシート。
態様５６．前記ポリエステルのｂ*値が０〜１０未満であり且つ前記ポリエステルのＬ*値が５０〜９０である態様１に記載のフィルム又はシート。
態様５７．前記ポリエステルが、ＡＳＴＭ  Ｄ２５６に従って２３℃においてノッチ１０ｍｉｌの厚さ１／８インチのバーで測定した場合に、少なくとも３ｆｔ−ｌｂｓ／ｉｎのノッチ付きアイゾッド衝撃強さを有する態様１に記載のフィルム又はシート。
態様５８．前記ポリエステルが、ＡＳＴＭ  Ｄ２５６に従って２３℃においてノッチ１０ｍｉｌの厚さ１／８インチのバーで測定した場合に、少なくとも１０ｆｔ−ｌｂｓ／ｉｎのノッチ付きアイゾッド衝撃強さを有する態様１に記載のフィルム又はシート。
態様５９．前記ポリエステルが、錫化合物若しくはその反応生成物及び／又はその残基を含む少なくとも１種の触媒を含む態様１に記載のフィルム又はシート。
態様６０．前記ポリエステルが少なくとも１種の連鎖延長剤を含む態様１に記載のフィルム又はシート。
態様６１．前記ポリエステルが着色剤、染料、離型剤、難燃剤、可塑剤、成核剤、ＵＶ安定剤、熱安定剤及び／又はそれらの反応混合物、充填剤並びに耐衝撃性改良剤のうち少なくとも１つから選ばれた添加剤を含む態様１に記載のフィルム又はシート。
態様６２．（Ｉ）（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基４０〜６５モル％；及び
ｉｉ）１，４−シクロヘキサンジメタノール残基３５〜６０モル％
を含むグリコール成分
（ここでジカルボン酸成分の総モル％は１００モル％であり、グリコール成分の総モル％は１００モル％である）
を含む少なくとも１種のポリエステル；更に
（ＩＩ）少なくとも１種の分岐剤又はその残基
を含むポリエステル組成物を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．５〜１．２ｄＬ／ｇであるフィルム又はシート。
態様６３．前記ポリエステルのインヘレント粘度が０．５０〜１．２ｄＬ／ｇである態様６２に記載のフィルム又はシート。
態様６４．前記ポリエステルのインヘレント粘度が０．５０〜１．１ｄＬ／ｇである態様６２に記載のフィルム又はシート。
態様６５．前記ポリエステルのインヘレント粘度が０．５０〜１ｄＬ／ｇである態様６２に記載のフィルム又はシート。
態様６６．前記ポリエステルのインヘレント粘度が０．５０〜０．９ｄＬ／ｇである態様６２に記載のフィルム又はシート。
態様６７．前記ポリエステルのインヘレント粘度が０．５０〜０．８ｄＬ／ｇである態様６２に記載のフィルム又はシート。
態様６８．前記ポリエステルのインヘレント粘度が０．５０〜０．７５ｄＬ／ｇである態様６２に記載のフィルム又はシート。
態様６９．（Ｉ）（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基４０〜６５モル％；及び
ｉｉ）１，４−シクロヘキサンジメタノール残基３５〜６０モル％
を含むグリコール成分
（ここでジカルボン酸成分の総モル％は１００モル％であり、グリコール成分の総モル％は１００モル％である）
を含む少なくとも１種のポリエステル；更に
（ＩＩ）少なくとも１種の熱安定剤又はその反応生成物
を含むポリエステル組成物を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．５〜１．２ｄＬ／ｇであるフィルム又はシート。